СПОСОБ НАНЕСЕНИЯ ПОКРЫТИЯ НА ЛЕГКОСПЛАВНЫЕ КОЛЕСНЫЕ ДИСКИ

1. Способ нанесения покрытия на легкосплавные колесные диски, отличающийся тем, что прошедшую механическую обработку заготовку легкосплавного диска из алюминиевого литейного сплава, покрывают по меньшей мере тремя слоями, включая грунтовку (А), основной лак (В) и прозрачный лак (С), которые в каждом случае представляют собой различные покрывные массы,
причем грунтовка (А) содержит по меньшей мере одну отверждаемую под воздействием излучения покрывную массу с кислотным числом согласно DIN EN ISO 3682 (потенциометрически), составляющим от 10 до 120 мг КОН/г, которую наносят непосредственно на субстрат, и причем на внешнюю поверхность легкосплавных дисков наносят слой отверждаемого под воздействием излучения бесцветного лака с плотностью двойных связей реакционно-способных групп, пригодных к радикальной полимеризации, на вес покрывной массы, составляющей по меньшей мере 1 моль/кг, и эту покрывную массу отверждают излучением.
2. Способ по п. 1, отличающийся тем, что после нанесения отдельных слоев проводят только сушку, и при необходимости не более чем частичное отверждение, а полное отверждение осуществляют лишь в конце.
3. Способ по п. 1, отличающийся тем, что грунтовка (А) содержит по меньшей мере одну отверждаемую под воздействием излучения покрывную массу, содержащую
(А2а) по меньшей мере один связующий агент, выбранный из группы, состоящей из алифатических уретан(мет)акрилатов, ароматических уретан(мет)акрилатов и эпокси(мет)акрилатов,
(А2b) по меньшей мере один реакционно-способный разбавитель,
(А2с) предпочтительно по меньшей мере защищающий от коррозии пигмент и/или ингибитор коррозии.
4. Способ по п. 1, отличающийся тем, что слой для основного лака (В) содержит по меньшей мере одну двухкомпонентную покрывную массу на водной основе, содержащую по меньшей мере один пигмент и/или металлические чешуйки.
5. Способ по п. 1, отличающийся тем, что слой для основного лака (В) содержит по меньшей мере одну пригодную к отверждению под воздействием излучения покрывную массу на водной основе, содержащую по меньшей мере один пигмент и/или металлические чешуйки.
6. Способ по п. 4, отличающийся тем, что покрывная масса для слоя основного лака (В) характеризуется содержанием твердых веществ от 20 до 80 мас.%.
7. Способ по п. 1, отличающийся тем, что отверждение, пригодной к отверждению под воздействием излучения покрывной массы, осуществляют в атмосфере инертного газа.
8. Способ по одному из пп. 1-7, отличающийся тем, что между отверждением основного лака (В) и нанесением прозрачного лака (С) затвердевший основной лак (В) на внешней лицевой стороне диска удаляют до обнажения металла, и прозрачный лак наносят на этот слой металла.